"ブルー相を有するLCディスプレイにおける、または、PSまたはPSAタイプのLCディスプレイにおける、式Iの化合物の使用、または、式Iの1種類以上の化合物を重合して得ることができるポリマーの使用。式中、個々の基は以下の意味を有する:Pa、Pbは、それぞれ互いに独立に、重合性基を表し、Spa、Spbは、それぞれ互いに独立に、スペーサー基を表し、s1、s2は、それぞれ互いに独立に、0または1を表し、Q1、Q2は、それぞれ互いに独立に、-CF2O-または-OCF2-を表し、A1、A2、A3は、それぞれ互いに独立に、以下の群より選択される基を表し:aトランス-1,4-シクロヘキシレン、1,4-シクロヘキセニレンおよび1,4’-ビシクロヘキシレンから成る群ただし加えて、1個以上の隣接していないCH2基は-O-および/または-S-で置き換えられていてもよく、ただし加えて、1個以上のH原子はFで置き換えられていてもよい、b1,4-フェニレンおよび1,3-フェニレンから成る群ただし加えて、1個または2個のCH基はNで置き換えられていてもよく、ただし加えて、1個以上のH原子はLで置き換えられていてもよい、cテトラヒドロピラン-2,5-ジイル、1,3-ジオキサン-2,5-ジイル、テトラヒドロフラン-2,5-ジイル、シクロブタ-1,3-ジイル、ピペリジン-1,4-ジイル、チオフェン-2,5-ジイルおよびセレノフェン-2,5-ジイルから成る群加えて、それぞれの基はLにより一置換または多置換されていてもよい、d飽和、部分的に不飽和または完全に不飽和で、置換されていてもよく、5~20個の環式C原子1つ以上はヘテロ原子で置き換えられていてもよい。を有する多環式基から成る群であって、好ましくは、ビシクロ[1.1.1]ペンタン-1,3-ジイル、ビシクロ[2.2.2]オクタン-1,4-ジイル、スピロ[3.3]ヘプタン-2,6-ジイル、からなる群ただし加えて、これらの基における1個以上のH原子はLで置き換えられていてもよく、および/または、1個以上の二重結合は単結合で置き換えられていてもよく、および/または、1個以上のCH基はNで置き換えられていてもよいより選択される群、Lは、それぞれの出現において同一または異なって、F、Cl、CN、SCN、SF5、または、直鎖状または分岐状で、それぞれの場合でフッ素化されていてもよく、1~12個のC原子を有するアルキル、アルコキシ、アルキルカルボニル、アルコキシカルボニル、アルキルカルボニルオキシまたはアルコキシカルボニルオキシを表し、R0、R00は、それぞれ互いに独立に、H、F、または、直鎖状または分岐状で1~12個のC原子を有するアルキルを表し、ただし加えて、1個以上のH原子はFで置き換えられていても良く、Mは、-O-、-S-、-CH2-、-CHY1-または-CY1Y2-を表し、Y1およびY2は、それぞれ互いに独立に、R0に対して上で示される意味の1つを有するか、または、ClまたはCNを表し、好ましくは、H、F、Cl、CN、OCF3またはCF3を表す。請求項1に記載の式Iの1種類以上の化合物と、任意成分として追加的に1種類以上の重合性化合物および/または1種類以上の液晶化合物とを含むか、または、請求項1に記載の式Iの1種類以上の化合物を重合して得ることができるポリマーを含む液晶LC:liquid-crystal媒体。-請求項1に記載の式Iの1種類以上の化合物を含む重合性成分Aと、-式IIの1種類以上の化合物を含む液晶成分Bと、-任意成分として、式IIIの1種類以上の化合物を含む液晶成分Cと、および-1種類以上の光学活性および/またはキラル化合物を含む成分Dとを含むことを特徴とする請求項1または2に記載のLC媒体。式中、個々の基は以下の意味を有する:R22は、H、F、Cl、CN、NCS、SF5、SO2CF3、または、1~20個のC原子を有する直鎖状または分岐状のアルキルを表し、該基は無置換であるか、F、ClまたはCNで一置換または多置換されており、ただし加えて、また、1個以上の隣接していないCH2基は、それぞれ互いに独立に、Oおよび/またはS原子が互いに直接連結しないようにして、-O-、-S-、-NH-、-NR01-、-SiR01R02-、-CO-、-COO-、-OCO-、-OCO-O-、-S-CO-、-CO-S-、-CY01=CY02-または-C≡C-で置き換えられていてもよく、Y01、Y02は、それぞれ互いに独立に、F、ClまたはCNを表し、また、基Y01およびY02の一方はHも表し、R01、R02は、それぞれ互いに独立に、Hまたは1~12個のC原子を有するアルキルを表し、A21、A22、A23は、それぞれ互いに独立に、それぞれの出現において同一または異なって、を表し、Z21、Z22は、それぞれ互いに独立に、それぞれの出現において同一または異なって、単結合、-CH24-、-CH2CH2-、-CF2-CF2-、-CF2-CH2-、-CH2-CF2-、-CH=CH-、-CF=CF-、-CF=CH-、-CH23O-、-OCH23-、-CH=CF-、-C≡C-、-CH2O-、-OCH2-、-CF2O-、-OCF2-、-CO-O-または-O-CO-を表し、X22は、F、Cl、-CN、-NCS、-SF5、-SO2CF3、または、1~3個のC原子を有するアルキル、アルケニル、アルケニルオキシ、アルキルアルコキシまたはアルコキシを表し、該基は、F、ClまたはCNで一置換または多置換されており、L21、L22は、それぞれ互いに独立に、HまたはFを表し、mは、0、1または2を表し、nは、0、1、2または3を表し、oは、0、1または2を表し、ただし、mnoは、0、1、2または3、好ましくは、0、1または2を表す。式中、a、b、c、dは、それぞれ互いに独立に、0、1または2を表し、ただし、abcdは、0、1、2、3または4であり、A31、A32、A33、A34は、それぞれ互いに独立に、それぞれの出現において同一または異なって、を表し、Z31、Z32、Z33、Z34は、それぞれ互いに独立に、それぞれの出現において同一または異なって、単結合、-CH2-、-CH2CH2-、-CF2-CF2-、-CF2-CH2-、-CH2-CF2-、-CH=CH-、-CF=CF-、-CF=CH-、-CH23O-、-OCH23-、-CH=CF-、-C≡C-、-CH2O-、-OCH2-、-CF2O-、-OCF2-、-CO-O-または-O-CO-を表し、R33は、1~15個のC原子を有するアルキルまたはアルコキシ該基は無置換であるか、F、ClまたはCNで一置換または多置換されており、ただし加えて、また、1個以上の隣接していないCH2基は、それぞれ互いに独立に、Oおよび/またはS原子が互いに直接連結しないようにして、-O-、-S-、-SiRxRy-、-CH=CH-、-C≡C-、-CO-O-および/または-O-CO-で置き換えられていてもよい。、好ましくは、直鎖状で10個までのC原子を有するアルキル、アルコキシ、アルケニル、アルケニルオキシまたは-O-アルキレン-O-基該基は無置換であるか、または、FまたはClで一置換または多置換されている。を表し、L31、L32、L33、L34は、それぞれ互いに独立に、H、F、Cl、CN、または、1~15個のC原子を有するアルキルまたはアルコキシを表し、該基は無置換であるか、または、F、ClまたはCNで一置換または多置換されており、ただし加えて、また、1個以上の隣接していないCH2基は、それぞれ互いに独立に、Oおよび/またはS原子が互いに直接連結しないようにして、-O-、-S-、-SiRxRy-、-CH=CH-、-C≡C-、-CO-O-および/または-O-CO-で置き換えられていてもよく、ただし、基L31、L32、L33およびL34の少なくとも1つは、H以外であることを条件とし、X33は、F、Cl、CF3、OCF3、CN、NCS、-SF5または-SO2-Rzを表し、RxおよびRyは、それぞれ互いに独立に、H、1~7個のC原子を有するアルキルまたはアルコキシ、好ましくは、メチル、エチル、プロピルまたはブチルを表し、およびRzは、1~7個のC原子を有するアルキル該基は無置換であるか、または、FまたはClで一置換または多置換されている。、好ましくは、CF3、C2F5またはn-C4F9を表す。式Z、Q1およびQ2より選択される1種類以上の化合物を追加的に含むことを特徴とする請求項3に記載のLC媒体。式中、RZは、式IIにおいてR22に示される意味の1つを有し、XZは、F、Cl、CN、NCS、OCF3、CF3またはSF5を表し、RQは、式IIにおいてR22に示される意味の1つを有し、XQは、式ZにおいてXZに示される意味の1つを有し、YQは、HまたはFを表し、FはFまたはHを表し、およびnおよびmは、それぞれ互いに独立に、0または1を表す。請求項2~4のいずれか一項に記載のLC媒体を調製する方法であって、1種類以上の液晶化合物を、請求項1に記載の式Iの1種類以上の化合物と、任意成分として、更なる液晶化合物および/または添加剤と混合する方法。請求項1に記載の式Iの1種類以上の化合物を含有するか、または、請求項2~4のいずれか一項に記載のLC媒体を含有するLCディスプレイ。PSまたはPSAディスプレイ、ブルー相を有するディスプレイ、PSA-VA、PSA-OCB、PSA-IPS、PSA-FFSまたはPSA-TNディスプレイであることを特徴とする請求項6に記載のLCディスプレイ。2枚の基板および2つの電極ただし、少なくとも一方の基板は光に対して透明であり、少なくとも一方の基板は1つまたは2つの電極を有する。と、基板間に配置され、重合された成分および低分子量成分を含むLC媒体層ただし、重合された成分は、1種類以上の重合性化合物を、LCセルの基板間においてLC媒体中で、好ましくは、電極に電圧を印加しながら重合することで得ることができ、少なくとも1種類の重合性化合物は請求項1に記載の式Iの化合物であることを特徴とする。とを有するLCセルを含む請求項6または7に記載のLCディスプレイ。請求項8に記載のLCディスプレイを製造する方法であって、請求項2~4のいずれか一項に記載のLC媒体を請求項8に記載の2枚の基板および2つの電極を有するLCセル中に導入し、任意に電極に電圧を印加しながら、重合性化合物を重合する方法。式Iの化合物。式中、Pa、Pb、Spa、Spb、Q1、Q2、s1、s2、A1、A2およびA3は、請求項1において示される意味を有し、式中、基A1、A2およびA3の1つ以上は、1,3-フェニレンただし加えて、1個または2個のCH基はNで置き換えられていてもよく、ただし加えて、1個以上のH原子はLで置き換えられていてもよい。から成る群b1、または飽和、部分不飽和または完全不飽和で、置換されていてもよく、5~20個の環式C原子を有する多環式基また、1個以上の該基はヘテロ原子で置き換えられていてもよい。から成る群dから成る群より選択され、好ましくは、1個以上の基A1、A2およびA3は、1,3-フェニレン、ビシクロ[1.1.1]ペンタン-1,3-ジイル、ビシクロ[2.2.2]オクタン-1,4-ジイル、スピロ[3.3]ヘプタン-2,6-ジイル、から成る群より選択され、ただし加えて、これらの基における1個以上のH原子はLで置き換えられていてもよく、および/または、1個以上の二重結合は単結合で置き換えられていてもよく、および/または、1個以上のCH基はNで置き換えられていてもよく、L、R0、R00、M、Y1およびY2は、請求項1において示される意味を有する。式IAの化合物。式中、Q1、Q2、A1、A2、A3、Spa、Spb、s1およびs2は請求項1または10において示される意味を有し、GおよびG’は、それぞれ互いに独立に、H原子または保護基を表す。請求項10に記載の式Iの1種類以上の化合物を含むLC媒体またはLCディスプレイ。例えば、米国特許第7,440,160号明細書国際特許出願公開第2004/046805号パンフレット特許文献1およびそこで引用される文献などの先行技術には、液晶ブルー相略してブルー相において動作するLCディスプレイ素子のためのLC媒体が記載されている。国際特許出願公開第2005/080529号パンフレット特許文献3には、一反応性および多反応性モノマーを含むポリマー安定化ブルー相が記載されている。米国出願公開第2009/0267025号公報国際特許出願公開第2006/063662号パンフレット特許文献12、米国出願公開第2009/051855号公報特許文献13、米国出願公開第2009/0059132号公報特許文献14、米国出願公開第2009/0059157号公報特許文献15および国際特許出願公開第2008/061606号パンフレット特許文献2には、液晶反応性成分反応性メソゲンとしても知られ、略してRMreactivemesogenを含むブルー相のポリマー安定化が記載されている。しかしながら、上述の文献においては、直接またはエステル基を介してのいずれかによって連結されているフェニル基を含有するRM、例えば、以下の2種類のRMなどの使用が好ましいとされている。式中、xは、3または6のいずれかを表す。しかしながら、ポリマー安定化ブルー相のために、または、PSAディスプレイにおいて、反応性成分、好ましくは本発明による重合性化合物から成る成分を使用することは記載されておらず、先行技術では自明でない。米国特許第7,070,838号明細書特許文献16には、2-ジ-またはトリフルオロメチル-1,4-フェニル環を含有する重合性化合物、および、コレステリック相を有する重合性混合物、LCポリマーおよびLCディスプレイにおいて、および、光学フィルムにおいて、該重合性化合物を使用することが記載されている。また、該文献には、以下の構造を有する式1a-2-19の特定の化合物が開示されている。しかしながら、LCディスプレイにおいて使用する際のこの化合物の特性は開示されていない。加えて、ブルー相の安定化のために、または、PSAディスプレイにおいて、このタイプの化合物を使用することは記載されておらず、米国特許第7,070,838号明細書特許文献16では自明でない。特開2005-015473号公報特許文献17には、不飽和のスペーサー基アルキニレンまたはアルケニレンを含有する重合性化合物が開示されている。また、CF2O架橋を介して連結されているフェニル環を含有する式1-13-77~1-13-84、1-13-134、1-13-135、1-56-9、1-56-10、1-56-23、1-56-24の特定の化合物、および、光学的異方性フィルムの製造のために、および、強誘電体LC媒体において該化合物を使用することも、該文献において開示されている。また、例えば、以下の構造を有する特定の化合物も、該文献において開示されている。しかしながら、ブルー相の安定化のために、または、PSAディスプレイにおいて、このタイプの化合物を使用することは記載されておらず、特開2005-015473号公報特許文献17では自明でない。本発明は、ブルー相を有するLCディスプレイにおける、または、PSまたはPSAタイプのLCディスプレイにおける、式Iの化合物の使用と、または、式Iの1種類以上の化合物を重合して得ることができるポリマーの使用とに関する。式中、個々の基は以下の意味を有する:Pa、Pbは、それぞれ互いに独立に、重合性基を表し、Spa、Spbは、それぞれ互いに独立に、スペーサー基を表し、s1、s2は、それぞれ互いに独立に、0または1を表し、Q1、Q2は、それぞれ互いに独立に、-CF2O-または-OCF2-を表し、A1、A2、A3は、それぞれ互いに独立に、以下の群より選択される基を表し:aトランス-1,4-シクロヘキシレン、1,4-シクロヘキセニレンおよび1,4’-ビシクロヘキシレンから成る群ただし加えて、1個以上の隣接していないCH2基は-O-および/または-S-で置き換えられていてもよく、ただし加えて、1個以上のH原子はFで置き換えられていてもよい、b1,4-フェニレンおよび1,3-フェニレンから成る群ただし加えて、1個または2個のCH基はNで置き換えられていてもよく、ただし加えて、1個以上のH原子はLで置き換えられていてもよい、cテトラヒドロピラン-2,5-ジイル、1,3-ジオキサン-2,5-ジイル、テトラヒドロフラン-2,5-ジイル、シクロブタ-1,3-ジイル、ピペリジン-1,4-ジイル、チオフェン-2,5-ジイルおよびセレノフェン-2,5-ジイルから成る群加えて、それぞれの基はLにより一置換または多置換されていてもよい、d飽和、部分的に不飽和または完全に不飽和で、置換されていてもよく、5~20個の環式C原子を有する多環式基また、該基の1つ以上はヘテロ原子で置き換えられていてもよい。から成る群であって、好ましくは、ビシクロ[1.1.1]ペンタン-1,3-ジイル、ビシクロ[2.2.2]オクタン-1,4-ジイル、スピロ[3.3]ヘプタン-2,6-ジイル、からなる群ただし加えて、これらの基における1個以上のH原子はLで置き換えられていてもよく、および/または、1個以上の二重結合は単結合で置き換えられていてもよく、および/または、1個以上のCH基はNで置き換えられていてもよいより選択される群、Lは、それぞれの出現において同一または異なって、F、Cl、CN、SCN、SF5、または、直鎖状または分岐状で、それぞれの場合でフッ素化されていてもよく、1~12個のC原子を有するアルキル、アルコキシ、アルキルカルボニル、アルコキシカルボニル、アルキルカルボニルオキシまたはアルコキシカルボニルオキシを表し、R0、R00は、それぞれ互いに独立に、H、F、または、直鎖状または分岐状で1~12個のC原子を有するアルキルを表し、ただし加えて、1個以上のH原子はFで置き換えられていても良く、Mは、-O-、-S-、-CH2-、-CHY1-または-CY1Y2-を表し、Y1およびY2は、それぞれ互いに独立に、R0に対して上で示される意味の1つを有するか、または、ClまたはCNを表し、好ましくは、H、F、Cl、CN、OCF3またはCF3を表す。本発明は、更に、式Iの1種類以上の化合物と、任意成分として追加的に1種類以上の重合性化合物とを含むLC媒体に関する。本発明は、更に、式Iの1種類以上の化合物と、1種類以上の追加の化合物この化合物も、メソゲン、液晶および/または重合性でもよいを含むLC媒体に関する。本発明は、更に、式Iの1種類以上の化合物を重合して得ることができるポリマーを含み、および、任意成分として1種類以上の追加の化合物この化合物も、メソゲン、液晶および/または重合性でもよい含むLC媒体に関する。本発明は、更に、-式Iの1種類以上の重合性化合物を含む重合性成分、または、この重合性成分の重合された形態と、-上および下に記載される通りで、1種類以上、好ましくは2種類以上の低分子量即ち、モノマー性および非重合性の化合物この化合物は、好ましくは、メソゲンまたは液晶である。を含み、下ではLCホスト混合物とも呼ばれる液晶成分とを含むLC媒体に関する。本発明は、更に、ブルー相を有するLCディスプレイにおける、または、PSまたはPSAタイプのLCディスプレイにおける、1種類以上の式Iの化合物を含むLC媒体の使用に関する。本発明は、更に、1種類以上の低分子量液晶化合物、または、上および下に記載される通りのLCホスト混合物を、1種類以上の式Iの化合物と、任意成分として、更なる液晶化合物および/または添加剤と混合して、上および下に記載される通りのLC媒体を調製する方法に関する。本発明は、更に、特に可能な限り広い温度範囲にわたって、ブルー相を安定化するための、LCディスプレイにおける、式Iの化合物およびそれらを含む本発明によるLC媒体の使用に関する。本発明は、更に、PSAディスプレイにおいて、好ましくは電界または磁界を印加して、式Iの化合物1種類または多種類をその場insituで重合することによりLC媒体中にチルト角を生成するための、PSおよびPSAディスプレイにおける、式Iの化合物およびそれらを含む本発明によるLC媒体の使用に関する。本発明は、更に、1種類以上の式Iの化合物または本発明によるLC媒体を含有するLCディスプレイ、特には、PSまたはPSAディスプレイ、特に好ましくは、ブルー相を有するディスプレイ、PSA-VA、PSA-OCB、PSA-IPS、PSA-FFSまたはPSA-TNディスプレイに関する。本発明は、更に、2枚の基板および2つの電極ただし、少なくとも一方の基板は光に対して透明であり、少なくとも一方の基板は1つまたは2つの電極を有する。と、基板間に配置され、重合された成分および低分子量成分を含むLC媒体層ただし、重合された成分は、1種類以上の重合性化合物を、LCセルの基板間においてLC媒体中で、好ましくは、電極に電圧を印加しながら重合することで得ることができ、少なくとも1種類の重合性化合物は式Iより選択されることを特徴とする。とを有するLCセルを含有するPSまたはPSAタイプのLCディスプレイに関する。本発明は、更に、上および下に記載される通りの1種類以上の低分子量液晶化合物またはLCホスト混合物と、少なくとも1種類は式Iより選択される1種類以上の重合性化合物とを含むLC媒体を、上および下に記載される通りの2枚の基板および2個の電極を有するLCセル中に導入し、好ましくは電極に電圧を印加しながら、重合性化合物を重合する上および下に記載される通りのLCディスプレイを製造する方法に関する。本発明によるPSおよびPSAディスプレイは、LCセルを形成する一方または両方の基板上に設けられ、好ましくは、透明層の形態の2つの電極を有する。それぞれの場合において、例えば、本発明によるPSA-VA、PSA-OCBまたはPSA-TNディスプレイにおける通り、1つの電極が2枚の基板のそれぞれに設けられているか、または、例えば、本発明によるPSA-IPSまたはPSA-FFSディスプレイにおける通り、両方の電極が2枚の基板の一方のみに設けられ、他方の基板は電極を有していないかのいずれかである。本発明は、更に、式Iの新規な化合物、それを調製する方法、これらのプロセスにおいて使用されるか、または、これらのプロセスより得られる新規な中間体に関し、特に、式Iおよび上および下で定義される通りのそれのサブ式の化合物{ただし、1個以上の基A1、A2およびA3は、置換されていてもよく、飽和または部分的または完全に不飽和で5~20個の環式C原子1つ以上はヘテロ原子で置き換えられていてもよい。を有する多環式基からなる、式Iにおいて定義される通りの群dより選択される。}に関する。その中に存在するLC媒体または重合性成分またはその重合された成分が、以下の式の化合物を一切含まないLC媒体、LCディスプレイ、上および下に記載される方法および使用が特に好ましい。式中、Pa、Pb、Spa、Spb、s1、s2およびLは上および下に示される意味を有し、rは、0、1、2、3または4を表し、Z2およびZ3は、それぞれ互いに独立に、-COO-または-OCO-を表す。上および下において、以下の意味を適用する。用語環式C原子は、他のC原子および/またはヘテロ原子と共に炭素環式またはヘテロ環式基を形成しているC原子を表す。用語チルトおよびチルト角は、LCディスプレイ本明細書において、好ましくは、PSまたはPSAディスプレイにおいてLC媒体のLC分子のセル表面に対するチルトした配向に関する。本明細書において、チルト角は、LC分子の分子長軸LCダイレクタと、LCセルを形成する平坦で平行な外板の表面との間の平均角90°未満を表す。本明細書においては、低い値のチルト角即ち、角度90°から大きく外れているは、大きいチルトに対応する。チルト角を測定する適切な方法は、例に与えられている。他に示さない限り、上および下で開示される角度の値は、この測定方法に関するものである。用語メソゲン基は当業者には既知であり文献に記載されており、それの引力および斥力的相互作用の異方性により、低分子量または高分子物質中で液晶LC;liquid-crystal相の発生に本質的に寄与する基を表す。メソゲン基を含有する化合物メソゲン化合物は、それ自身では必ずしもLC相を有する必要はない。また、他の化合物と混合後および/または重合後のみに、メソゲン化合物がLC相挙動を示すことも可能である。典型的なメソゲン基は、例えば、剛直な棒状または円盤状の形状の単位である。メソゲンまたはLC化合物に関して使用される用語および定義の概説が、PureAppl.Chem.73巻5号、888頁2001年およびC.Tschierske、G.Pelzl、S.Diele、Angew.Chem.2004年、116巻、6340~6368頁において与えられている。上および下でSpとしても言及される用語スペーサー基またはスペーサーは、当業者には既知であり文献に記載されており、例えば、PureAppl.Chem.73巻5号、888頁2001年およびC.Tschierske、G.Pelzl、S.Diele、Angew.Chem.2004年、116巻、6340~6368頁を参照。他に示さない限り、用語スペーサー基またはスペーサーは、上および下において、重合性メソゲン化合物中でメソゲン基および重合性基1個または複数を互いに連結している柔軟性基を表す。用語反応性メソゲンまたはRMは、1個のメソゲン基および重合に適切な1個以上の官能基重合性基または基Pとしても言及されるを含有する化合物を表す。用語低分子量化合物および非重合性化合物は、通常、モノマー性で、当業者に既知の通常の条件下、特にRMの重合のために使用される条件下における重合に適切な官能基を含有しない化合物を表す。ハロゲンは、F、Cl、BrまたはIを表す。1~12個のC原子を有するアルキル、アルコキシ、アルキルカルボニル、アルコキシカルボニル、アルキルカルボニルオキシまたはアルコキシカルボニルオキシなどの定義は、カルボニル基COを含有する基およびアルケニルおよびアルキニルなどの不飽和基が少なくとも2個のC原子を有すること、および、分岐状の基が少なくとも3個のC原子を有することを意味する。重合性基Pa、bは、例えば、フリーラジカルまたはイオン性連鎖重合、重付加または重縮合などの重合反応に適するか、または、例えば、ポリマー主鎖上への付加または縮合といったポリマー類似反応に適する基である。連鎖重合のための基、特に、C=C二重結合またはC≡C三重結合を含有するもの、および、例えば、オキセタンまたはエポキシド基などの開環重合に適する基が特に好ましい。好ましい基Pa、bは、CH2=CW1-CO-O-、CH2=CW1-CO-、CH2=CW2-Ok3-、CW1=CH-CO-Ok3-、CW1=CH-CO-NH-、CH2=CW1-CO-NH-、CH3-CH=CH-O-、CH2=CH2CH-OCO-、CH2=CH-CH22CH-OCO-、CH2=CH2CH-O-、CH2=CH-CH22N-、CH2=CH-CH22N-CO-、HO-CW2W3-、HS-CW2W3-、HW2N-、HO-CW2W3-NH-、CH2=CW1-CO-NH-、CH2=CH-COOk1-Phe-Ok2-、CH2=CH-COk1-Phe-Ok2-、Phe-CH=CH-、HOOC-、OCN-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Clまたは1~5個のC原子を有するアルキルを表し、Pheは、上で定義される通りでP-Spとは異なる1個以上の基Lで置換されていてもよい1,4-フェニレンを表し、k1、k2およびk3は、それぞれ互いに独立に、0または1を表し、k3は、好ましくは、1を表し、k4は1~10の整数を表す。特に好ましい基Pa、bは、CH2=CW1-CO-O-、CH2=CW1-CO-、CH2=CW2-O-、CW1=CH-CO-Ok3-、CW1=CH-CO-NH-、CH2=CW1-CO-NH-、CH2=CH2CH-OCO-、CH2=CH-CH22CH-OCO-、CH2=CH2CH-O-、CH2=CH-CH22N-、CH2=CH-CH22N-CO-、CH2=CW1-CO-NH-、CH2=CH-COOk1-Phe-Ok2-、CH2=CH-COk1-Phe-Ok2-、Phe-CH=CH-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Clまたは1~5個のC原子を有するアルキルを表し、Pheは1,4-フェニレンを表し、k1、k2およびk3は、それぞれ互いに独立に、0または1を表し、k3は、好ましくは、1を表し、k4は1~10の整数を表す。非常に特に好ましい基Pa、bは、CH2=CW1-CO-O-、特には、CH2=CH-CO-O-、CH2=CCH3-CO-O-およびCH2=CF-CO-O-、更には、CH2=CH-O-、CH2=CH2CH-O-CO-、CH2=CH2CH-O-、から成る群より選択される。更に非常に特に好ましい基Pa、bは、ビニルオキシ、アクリレート、メタクリレート、フルオロアクリレート、クロロアクリレート、オキセタンおよびエポキシド基から成る群より選択され、特に好ましくは、アクリレートまたはメタクリレート基を表す。好ましいスペーサー基Spa、bは、基Pa/b-Spa/b-が式Pa/b-Sp-X-に一致するように式Sp-Xより選択され、ただし、Spは、1~20個、好ましくは1~12個のC原子を有するアルキレンを表し、該基は、F、Cl、Br、IまたはCNで一置換または多置換されていてもよく、ただし加えて、1個以上の隣接していないCH2基は、Oおよび/またはS原子が互いに直接連結しないようにして、それぞれ互いに独立に、-O-、-S-、-NH-、-NR0-、-SiR00R000-、-CO-、-CO-O-、-O-CO-、-O-CO-O-、-S-CO-、-CO-S-、-NR00-CO-O-、-O-CO-NR00-、-NR00-CO-NR00-、-CH=CH-または-C≡C-で置き換えられていてもよく、Xは、-O-、-S-、-CO-、-CO-O-、-O-CO-、-O-CO-O-、-CO-NR00-、-NR00-CO-、-NR00-CO-NR00-、-OCH2-、-CH2O-、-SCH2-、-CH2S-、-CF2O-、-OCF2-、-CF2S-、-SCF2-、-CF2CH2-、-CH2CF2-、-CF2CF2-、-CH=N-、-N=CH-、-N=N-、-CH=CR0-、-CY2=CY3-、-C≡C-、-CH=CH-CO-O-、-O-CO-CH=CH-または単結合を表し、R00およびR000は、それぞれ互いに独立に、Hまたは1~12個のC原子を有するアルキルを表し、およびY2およびY3は、それぞれ互いに独立に、H、F、ClまたはCNを表す。X’は、好ましくは、-O-、-S-、-CO-、-COO-、-OCO-、-O-COO-、-CO-NR0-、-NR0-CO-、-NR0-CO-NR0-または単結合である。典型的なスペーサー基Spは、例えば、-CH2p1-、-CH2CH2Oq1-CH2CH2-、-CH2CH2-S-CH2CH2-、-CH2CH2-NH-CH2CH2-または-SiR00R000-Op1-であり、式中、p1は1~12の整数、q1は1~3の整数、およびR00およびR000は上で示される意味を有する。特に好ましい基-Sp-X-は、-CH2p1-、-CH2p1-O-、-CH2p1-O-CO-、-CH2p1-O-CO-O-であり、式中、p1およびq1は上で示される意味を有する。特に好ましい基Spは、例えば、それぞれの場合で直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン-N-メチルイミノエチレン、1-メチルアルキレン、エテニレン、プロペニレンおよびブテニレンである。本発明の更に好ましい実施形態において、式IにおけるPaおよび/またはPbは、2個以上の重合性基を含有する基多官能重合性基を表す。このタイプの適切な基、それらを含有する重合性化合物およびそれらの調製は、例えば、米国特許第7,060,200号明細書または米国特許出願公開第2006/0172090号公報に記載されている。以下の式より選択される多官能重合性基が特に好ましい。式中、alkylは、単結合または1~12個のC原子を有する直鎖状または分岐状のアルキレンを表し、ただし、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、ClまたはCNで置き換えられていてもよく、ただし、R00およびR000は上で示される意味を有し、aaおよびbbは、それぞれ互いに独立に、0、1、2、3、4、5または6を表し、Xは、X’に示される意味の1つを有し、およびP1~5は、それぞれ互いに独立に、Paに示される意味の1つを有する。式IおけるA1は、好ましくは、以下の式から成る群より選択される基を表す。式中、個々の環は、また、上および下で記載される通りのLによって追加的に一置換または多置換されていてもよい。式IおけるA1は、特に好ましくは、以下の式から成る群より選択される基を表す。式IおけるA2およびA3は、好ましくは、それぞれ互いに独立に、以下の式から成る群より選択される基を表す。式中、個々の環は、また、上および下で記載される通りのLによって追加的に一置換または多置換されていてもよい。式IおけるA2およびA3は、特に好ましくは、それぞれ互いに独立に、以下の式から成る群より選択される基を表す。式IおけるA2およびA3は、更に好ましくは、それぞれ互いに独立に、以下の式から成る群より選択される基を表す。式Iおよび上および下で示されるそれのサブ式の更に特に好ましい化合物は、以下のものである。-Q1が-CF2O-を表し、および、Q2が-OCF2-を表す。-Q1が-OCF2-を表し、および、Q2が、-CF2O-を表す。-Q1およびQ2が、-CF2O-を表す。-Q1およびQ2が、-OCF2-を表す。-s1およびs2が、それぞれ、0を表す。-s1およびs2が、それぞれ、1を表す。-s1が1を表しおよびs2が0を表すか、または、s1が0を表しs2が1を表す。-A2およびA3が、同一の意味を有する。式Iおよび上および下で示されるそれのサブ式の非常に特に好ましい化合物は、Q1が-CF2O-を表し、Q2が-OCF2-を表すものである。式Iの非常に特に好ましい化合物は、以下の式から成る群より選択される。式中、Lは、それぞれの出現において、同一または異なって、上および下で示される意味の1つを有し、rは、0、1、2、3または4を表し、nは、1および24の間、好ましくは1および12の間、非常に特に好ましくは2および8の間の整数を表し、ただし、単結合または二重結合の末端において基が述べられていない場合、それは、末端CH3またはCH2基である。式I1~I73において、は、好ましくは、以下の式から成る群より選択される基を表す。式Iおよびそれのサブ式の化合物におけるPaおよびPbは、好ましくは、アクリレートまたはメタクリレート、更には、フルオロアクリレートを表す。式Iおよびそれのサブ式の化合物におけるSpaおよびSpbは、好ましくは、-CH2p1-、-CH2p1-O-、-CH2p1-O-CO-または-CH2p1-O-CO-O-およびそれらの鏡像から成る群より選択される基を表し、式中、p1は、1~12、好ましくは、1~6、特に好ましくは、1、2または3を表し、ただし、これらの基は、O原子が直接隣り合わないようにして、PaまたはPbに連結されている。本発明は、更に、式Iの新規な化合物に関する。式中、Pa、Pb、Spa、Spb、s1、s2、Q1、Q2、A1、A2およびA3は、上および下に示される意味を有し、式中、基A1、A2およびA3の1つ以上は、1,3-フェニレンただし加えて、1個または2個のCH基はNで置き換えられていてもよく、ただし加えて、1個以上のH原子はLで置き換えられていてもよい。から成る群b1、または飽和、部分飽和または完全不飽和で、置換されていてもよく、5~20個の環式C原子を有する多環式基また、1個以上の該基はヘテロ原子で置き換えられていてもよい。から成る群dより選択され、好ましくは、1個以上の基A1、A2およびA3は、1,3-フェニレン、ビシクロ[1.1.1]ペンタン-1,3-ジイル、ビシクロ[2.2.2]オクタン-1,4-ジイル、スピロ[3.3]ヘプタン-2,6-ジイル、から成る群より選択され、ただし加えて、これらの基における1個以上のH原子はLで置き換えられていてもよく、および/または、1個以上の二重結合は単結合で置き換えられていてもよく、および/または、1個以上のCH基はNで置き換えられていてもよく、式中、L、R0、R00、M、Y1およびY2は、式Iにおいて示される意味を有する。これらの新規な化合物のなかでも、以下の化合物が特に好ましい。-A1が、群b1またはdより選択される基を表す化合物。-A2および/またはA3が、群b1またはdより選択される基を表す化合物。-A1が群b1またはdより選択される基を表し、A2およびA3が群dより選択される基を表さない化合物。-A2および/またはA3が群b1またはdより選択される基を表し、A1が群b1またはdより選択される基を表さない化合物。-A1および/またはA2および/またはA3が、群dより選択される基を表す化合物。-群dからの基が、からなる群d1より選択される化合物。ただし加えて、これらの基における1個以上のH原子は、式Iにおいて定義される通りのLによって置き換えられていてもよく、ただし、Lは、特に好ましくは、F、CN、SCN、SF5、CH2F、CHF2、CF3、OCH2F、OCHF2またはOCF3を表す。-群dからの基が、からなる群d2より選択される化合物。ただし加えて、これらの基における1個以上のH原子は、式Iにおいて定義される通りのLによって置き換えられていてもよく、ただし、Lは、特に好ましくは、F、CN、SCN、SF5、CH2F、CHF2、CF3、OCH2F、OCHF2またはOCF3を表す。-基PaおよびPbが、ビニルオキシ、アクリレート、メタクリレート、フルオロアクリレート、クロロアクリレート、オキセタンおよびエポキシド基、特に好ましくは、アクリレートまたはメタクリレート基から成る群より選択される化合物。-基SpaおよびSpbが、-CH2p1-、-CH2p1-O-、-CH2p1-O-CO-または-CH2p1-O-CO-O-およびそれらの鏡像から成る群より選択され、式中、p1が、1~12、好ましくは、1~6、特に好ましくは、1、2または3を表し、ただし、これらの基は、O原子が直接隣り合わないようにして、PaまたはPbに連結されている化合物。-Q1が-CF2O-を表し、および、Q2が-OCF2-を表す化合物。-Q1が-OCF2-を表し、および、Q2が-CF2O-を表す化合物。-Q1およびQ2が、-CF2O-を表す化合物。-Q1およびQ2が、-OCF2-を表す化合物。-s1およびs2が、それぞれ、0を表す化合物。-s1およびs2が、それぞれ、1を表す化合物。-s1が1を表しおよびs2が0を表すか、または、s1が0を表しs2が1を表す化合物。これらの新規な化合物のなかでも、Q1が-CF2O-を表し、Q2が-OCF2-を表すものが非常に特に好ましい。これらの新規な化合物のなかでも、1つ以上の以下の群:式I9~I14から成る群、式I19~I24から成る群、式I33~I38から成る群、式I43~I48から成る群、式I57~I62から成る群、および式I67~I72から成る群より選択され、式中、Lが上および下で示される意味の1つを有し、nが、1および24の間、好ましくは1および12の間、非常に特に好ましくは2および8の間の整数であるものが非常に特に更に好ましい。本発明は、更に、式Iの化合物を調製するためで、式IAより選択される新規な中間体に関する。式中、Q1、Q2、A1、A2、A3、Spa、Spb、s1およびs2は、式Iまたはそれのサブ式において示される意味、または、上および下で示される好ましい意味の1つを有し、GおよびG’は、それぞれ互いに独立に、H原子または保護基を表す。適切な保護基Gは当業者に既知である。好ましい保護基は、アルキル、アクリルおよびアルキルシリルまたはアリールシリル基、2-テトラヒドロピラニルまたはメトキシメチルである。式IおよびIAおよびそれらのサブ式の化合物および中間体は、例えば、Houben-Weyl編、MethodenderorganischenChemie[MethodsofOrganicChemistry]、Thieme-Verlag社、Stuttgart市などの有機化学の標準的な著作に記載されている当業者に既知の方法に類似して調製できる。式IおよびIAおよびそれらのサブ式の化合物および中間体を調製するための特に適切で好ましい方法は以下のスキームにおいて例により表されており、好ましくは、下記の1つ以上の工程を含有する。当業者は適切な様式において合成を修正し、よって、本発明による更なる化合物を得ることできるであろう。例えば、環に直接結合しているアルコキシスペーサーまたはアクリレート類を含有する特に好ましい化合物は、例えば、化合物2などのジヒドロキノン誘導体をジチアニリウム塩3と反応させることで得られる。ここで、最初に形成された化合物4は化合物5に転化される。続いて、例えば、メタクリル酸を使用するエステル化によって、ヒドロキシル基を適切に官能化することができるスキーム1参照。アルコキシスペーサーを含有する本発明による化合物例えば、スキーム2における化合物8を入手する場合、次いで、化合物5をブロモアルカノール類6と、適切な塩基の存在下において反応させる。続いて、アクリル酸を使用して、生成物を再びエステル化できる。もしくは、また、光延反応においてスペーサーを導入することもできるスキーム3参照。本発明によるPSAディスプレイを製造するために、電圧を印加しながらLCディスプレイの基板間のLC媒体中において、重合性化合物をその場での重合により重合または架橋1つの化合物が2個以上の重合性基を含有する場合する。重合は1つの工程で行うことができる。また、最初に、プレチルト角を生成するために第1工程において電圧を印加しながら重合を行い、続いて、第2の重合工程において電圧を印加せずに、第1工程において反応しなかった化合物を重合または架橋する最終硬化ことも可能である。適切で好ましい重合方法は、例えば、熱または光重合で、好ましくは光重合であり、特にはUV光重合である。また、ここに1種類以上の開始剤を加えることもできる。重合の適切な条件および開始剤の適切なタイプおよび量は当業者に既知であり、文献に記載されている。例えば、商業的に入手可能な光重合開始剤Irgacure651登録商標、Irgacure184登録商標、Irgacure907登録商標、Irgacure369登録商標またはDarocure1173登録商標Ciba社がフリーラジカル重合に適する。開始剤を使用する場合、開始剤の比率は、好ましくは0.001~5質量、特に好ましくは0.001~1質量である。また、本発明による重合性化合物は開始剤を使用しない重合にも適し、このことは、例えば、材料費がより低く、特に、開始剤またはそれの分解生成物の残存し得る量によるLC媒体の汚染が少ないなどの特筆すべき利点を伴う。よって、開始剤を添加することなく重合を行うこともできる。よって、好ましい実施形態において、LC媒体は重合開始剤を含まない。また、例えば、保存または輸送中におけるRMの好ましくない自発的な重合を防止するために、重合性成分またはLC媒体は1種類以上の安定剤を含んでも構わない。安定剤の適切なタイプおよび量は当業者に既知であり、文献に記載されている。例えば、Irganox登録商標シリーズCiba社からの商業的に入手可能な安定剤、例えば、Irganox登録商標1076などが特に適切である。安定剤を使用する場合、安定剤の割合は、RMまたは重合性成分の総量を基礎として、好ましくは10~10,000ppm、非常に好ましくは50~500ppmである。本発明による重合性化合物は個別に重合できるが、また、2種類以上の本発明による重合性化合物を含む混合物、または、1種類以上の本発明による重合性化合物と、1種類以上の更なる重合性化合物コモノマーとを含む混合物を重合することも可能であり、コモノマーは、好ましくは、メソゲン性または液晶性である。そのような混合物を重合する場合、コポリマーが形成される。本発明は、更に、上述および下述の重合性混合物に関する。重合性化合物およびコモノマーはメソゲン性または非メソゲン性であり、好ましくは、メソゲン性または液晶性である。本発明によるディスプレイにおける使用に適切で好ましいコモノマーは、例えば、以下の式より選択される。式中、個々の基は以下の意味を有する:P1およびP2は、それぞれ互いに独立に、重合性基好ましくは、Pに対して、上および下で示される意味の1つを有する。、特に好ましくは、アクリレート、メタクリレート、フルオロアクリレート、オキセタン、ビニルオキシまたはエポキシド基を表し、Sp1およびSp2は、それぞれ互いに独立に、単結合またはスペーサー好ましくは、Spに対して、上および下で示される意味の1つを有する。、特に好ましくは、-CH2p1-、-CH2p1-O-、-CH2p1-CO-O-または-CH2p1-O-CO-O-を表し、式中、p1は1~12の整数であり、ただし、最後に述べた基において隣接する環への連結はO原子を介して起こり、ただし加えて、存在する基P1-Sp1-およびP2-Sp2-の少なくとも1つがRaaを表さないことを条件として、1個以上の基P1-Sp1-およびP2-Sp2-は基Raaを表してもよく、Raaは、H、F、Cl、CN、または、1~25個のC原子を有する直鎖状または分岐状のアルキルただし加えて、1個以上の隣接していないCH2基は、Oおよび/またはS原子が互いに直接連結しないようにして、それぞれ互いに独立に、CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、CNまたはP1-Sp1-で置き換えられていてもよい。、特に好ましくは、直鎖状または分岐状で一フッ素化または多フッ素化されていてもよく1~12個のC原子を有するアルキル、アルコキシ、アルケニル、アルキニル、アルキルカルボニル、アルコキシカルボニルまたはアルキルカルボニルオキシただし、アルケニルおよびアルキニル基は少なくとも2個のC原子を有し、分岐状の基は少なくとも3個のC原子を有する。を表し、R0およびR00は、それぞれ互いに独立に、それぞれの出現において同一または異なって、Hまたは1~12個のC原子を有するアルキルを表し、RyおよびRzは、それぞれ互いに独立に、H、F、CH3またはCF3を表し、Z1は、-O-、-CO-、-CRyRz-または-CF2CF2-を表し、Z2およびZ3は、それぞれ互いに独立に、-CO-O-、-O-CO-、-CH2O-、-OCH2-、-CF2O-、-OCF2-または-CH2n-を表し、ただし、nは、2、3または4であり、Lは、それぞれの出現において同一または異なって、F、Cl、CN、SCN、SF5、または、直鎖状または分岐状で一フッ素化または多フッ素化されていてもよく1~12個のC原子を有するアルキル、アルコキシ、アルケニル、アルキニル、アルキルカルボニル、アルコキシカルボニル、アルキルカルボニルオキシまたはアルコキシカルボニルオキシ、好ましくは、Fを表し、L’およびLは、それぞれ互いに独立に、H、FまたはClを表し、rは、0、1、2、3または4を表し、sは、0、1、2または3を表し、tは、0、1または2を表し、xは、0または1を表す。式IまたはIAの化合物に加えて、LC媒体または重合性成分は、好ましくは、式M16~M29から成る、特に好ましくは、式M16~M21から成る、非常に特に好ましくは、式M16、M17およびM18から成る群より選択される1種類以上の化合物を含む。LC媒体または重合性成分は、好ましくは、Z2およびZ3が-COO-または-OCO-を表す式M10の化合物を含まない。上記の重合性化合物に加え、本発明によるLCディスプレイにおいて使用するためのLC媒体は、1種類以上、好ましくは2種類以上の低分子量即ち、モノマー性または非重合の化合物を含むLC混合物ホスト混合物を含む。低分子量化合物は、重合性化合物の重合のために使用される条件下において重合反応に対して安定または非反応性である。原理的には、従来のVAおよびOCBディスプレイにおける使用に適する任意のLC混合物がホスト混合物として適する。適切なLC混合物は当業者に既知で文献に記載されている。VAディスプレイ用のLC媒体は欧州特許出願公開第1378557号公報に記載されている。OCBディスプレイ用のLC媒体は欧州特許出願公開第1306418号公報およびドイツ国特許出願公開第10224046号公報に記載されている。ブルー相を有するLCディスプレイ用のLC媒体は、国際特許出願公開第2006/063662号パンフレットおよびそこで引用されている文献に記載されている。ブルー相を有するLCディスプレイにおける使用のための特に好ましいLC媒体を、下に記載する。ブルー相を有する本発明によるLC媒体は、好ましくは、以下の重合性成分A、液晶成分B、任意成分として液晶成分C、および光学活性および/またはキラル化合物を含む成分Dを含む。-好ましくは1~25、特に好ましくは2~20、非常に特に好ましくは3~15の濃度において、式Iの1種類以上の化合物と、任意成分として1種類以上の追加の重合性化合物とを含み、好ましくは主にこれらより成り、非常に好ましくは排他的にこれらより成る重合性成分A。1種類以上、好ましくは2種類以上の低分子量即ち、モノマー性および非重合性化合物を、好ましくは20~100の濃度において、好ましくは正の誘電異方性を有する化合物を、好ましくは、1種類以上の式IIの化合物を含み、好ましくは主にこれらより成り、非常に特に好ましくは、排他的にこれらよりなる液晶成分B。式中、個々の基は以下の意味を有する:R22は、H、F、Cl、CN、NCS、SF5、SO2CF3、または、1~20個のC原子を有する直鎖状または分岐状のアルキルを表し、該基は無置換であるか、F、ClまたはCNで一置換または多置換されており、ただし加えて、また、1個以上の隣接していないCH2基は、それぞれ互いに独立に、Oおよび/またはS原子が互いに直接連結しないようにして、-O-、-S-、-NH-、-NR01-、-SiR01R02-、-CO-、-COO-、-OCO-、-OCO-O-、-S-CO-、-CO-S-、-CY01=CY02-または-C≡C-で置き換えられていてもよく、Y01、Y02は、それぞれ互いに独立に、F、ClまたはCNを表し、また、基Y01およびY02の一方はHも表し、R01、R02は、それぞれ互いに独立に、Hまたは1~12個のC原子を有するアルキルを表し、A21、A22、A23は、それぞれ互いに独立に、それぞれの出現において同一または異なって、を表し、Z21、Z22は、それぞれ互いに独立に、それぞれの出現において同一または異なって、単結合、-CH24-、-CH2CH2-、-CF2-CF2-、-CF2-CH2-、-CH2-CF2-、-CH=CH-、-CF=CF-、-CF=CH-、-CH23O-、-OCH23-、-CH=CF-、-C≡C-、-CH2O-、-OCH2-、-CF2O-、-OCF2-、-CO-O-または-O-CO-を表し、X22は、F、Cl、-CN、-NCS、-SF5、-SO2CF3、または、1~3個のC原子を有するアルキル、アルケニル、アルケニルオキシ、アルキルアルコキシまたはアルコキシを表し、該基は、F、ClまたはCNで一置換または多置換されており、L21、L22は、それぞれ互いに独立に、HまたはFを表し、mは、0、1または2を表し、nは、0、1、2または3を表し、oは、0、1または2を表し、ただし、mnoは、0、1、2または3、好ましくは、0、1または2を表す。-任意成分として、1種類以上、好ましくは2種類以上の低分子量即ち、モノマー性および非重合性化合物を、好ましくは1~25の濃度において、好ましくは、1種類以上の式IIIの化合物を含む、好ましくは主にこれらより成る、非常に特に好ましくは、排他的にこれらよりなる液晶成分C。式中、a、b、c、dは、それぞれ互いに独立に、0、1または2を表し、ただし、abcdは、0、1、2、3または4であり、A31、A32、A33、A34は、それぞれ互いに独立に、それぞれの出現において同一または異なって、を表し、Z31、Z32、Z33、Z34は、それぞれ互いに独立に、それぞれの出現において同一または異なって、単結合、-CH24-、-CH2CH2-、-CF2-CF2-、-CF2-CH2-、-CH2-CF2-、-CH=CH-、-CF=CF-、-CF=CH-、-CH23O-、-OCH23-、-CH=CF-、-C≡C-、-CH2O-、-OCH2-、-CF2O-、-OCF2-、-CO-O-または-O-CO-を表し、R33は、1~15個のC原子を有するアルキルまたはアルコキシ該基は無置換であるか、F、ClまたはCNで一置換または多置換されており、ただし加えて、また、1個以上の隣接していないCH2基は、それぞれ互いに独立に、Oおよび/またはS原子が互いに直接連結しないようにして、-O-、-S-、-SiRxRy-、-CH=CH-、-C≡C-、-CO-O-および/または-O-CO-で置き換えられていてもよい。、好ましくは、直鎖状で10個までのC原子を有するアルキル、アルコキシ、アルケニル、アルケニルオキシまたは-O-アルキレン-O-基該基は無置換であるか、または、FまたはClで一置換または多置換されている。を表し、L31、L32、L33、L34は、それぞれ互いに独立に、H、F、Cl、CN、または、1~15個のC原子を有するアルキルまたはアルコキシを表し、該基は無置換であるか、または、F、ClまたはCNで一置換または多置換されており、ただし加えて、また、1個以上の隣接していないCH2基は、それぞれ互いに独立に、Oおよび/またはS原子が互いに直接連結しないようにして、-O-、-S-、-SiRxRy-、-CH=CH-、-C≡C-、-CO-O-および/または-O-CO-で置き換えられていてもよく、ただし、基L31、L32、L33およびL34の少なくとも1つは、H以外であることを条件とし、X33は、F、Cl、CF3、OCF3、CN、NCS、-SF5または-SO2-Rzを表し、RxおよびRyは、それぞれ互いに独立に、H、1~7個のC原子を有するアルキルまたはアルコキシ、好ましくは、メチル、エチル、プロピルまたはブチルを表し、およびRzは、1~7個のC原子を有するアルキル該基は無置換であるか、または、FまたはClで一置換または多置換されている。、好ましくは、CF3、C2F5またはn-C4F9を表す。-好ましくは、1~20の濃度において、好ましくは、20μm-1以上、好ましくは40μm-1以上、非常に特に好ましくは60μm-1以上のHTPを有する1種類以上の光学活性および/またはキラル化合物を含む成分D。キラル成分Dは、好ましくは、メソゲン構造を有する1種類以上のキラル化合物を含み、好ましくは、1つ以上の中間相、特に好ましくは、少なくとも1つのコレステリック相を有する。成分Dの好ましいキラル化合物は、例えば、コレステリルノナノエートCN、R/S-811、R/S-1011、R/S-2011、R/S-3011、R/S-4011、R/S-5011またはCB-15メルク社、Darmstadt市など先行技術より既知であるか、および/または商業的に入手可能なキラルドーパントである。例えば、ドイツ国特許第3425503号明細書、ドイツ国特許第3534777号明細書、ドイツ国特許第3534778号明細書、ドイツ国特許第3534779号明細書、ドイツ国特許第3534780号明細書、ドイツ国特許第4342280号明細書、欧州特許公開第01038941号明細書およびドイツ国特許第19541820号明細書において開示される通りの1個以上のキラル基および1個以上のメソゲン基を含有するキラルドーパントが特に好ましい。更に、例えば、国際特許出願公開第98/00428号パンフレットに記載される通りのソルビトール類、例えば、英国特許出願公開第2328207号公報に記載される通りのヒドロベンゾイン類、例えば、国際特許出願公開第02/94805号パンフレットに記載される通りのキラルなビナフトール類、例えば、国際特許出願公開第02/34739号パンフレットに記載される通りのキラルなビナフトールアセタール類、例えば、国際特許出願公開第02/06265号パンフレットに記載される通りのキラルなTADDOL類、または、例えば、国際特許出願公開第02/06196号パンフレットまたは国際特許出願公開第02/06195号パンフレットに記載される通りのフッ素化された架橋基を含有するキラル化合物が好ましい。ブルー相を有する本発明によるLC媒体の透明点は、好ましくは、-30°C~100°Cの範囲内である。LC媒体は、好ましくは、1種類、2種類、3種類、4種類、または、4種類より多いキラル化合物を含む。LC媒体は、好ましくは、0.01~25、好ましくは0.1~20、特に好ましくは0.5~20、非常に特には3~15の総濃度でキラル化合物を含む。LC媒体中の全ての重合性化合物の総含有量における式Iの化合物の割合、または、重合性成分Aにおける式Iの化合物の割合は、好ましくは、20~80、特に好ましくは、40~60である。更に好ましい実施形態において、LC媒体における全ての重合性化合物の総含有量における式Iの化合物の割合、または、重合性成分Aにおける式Iの化合物の割合は、少なくとも50、特に好ましくは、60~100である。更に特に好ましい実施形態を下に記載する。-LC媒体は、1種類、2種類、または、3種類の式Iの化合物を含む。-式IIの化合物に追加して、成分Bは、1種類以上の式Zのエステル化合物を含む。式中、RZは、式IIにおいてR22に示される意味の1つを有し、XZは、F、Cl、CN、NCS、OCF3、CF3またはSF5を表し、FはFまたはHを表し、好ましくは、5~35、特に好ましくは、10~30、非常に特に好ましくは、10~20の濃度で含む。-式IIの化合物に追加して、成分Bは、1種類以上の式Nの化合物を含む。式中、RNは、式IIにおいてR22に示される意味の1つを有し、好ましくは、alkylまたはalkyl-C≡Cを表し、alkylは、好ましくは直鎖状であり1~7個のC原子を有するアルキルを表し、FはFまたはHを表し、nは0または1を表す。-式IIの化合物に追加して、成分Bは、1種類以上の式Eの化合物を含む。式中、REは、式IIにおいてR22に示される意味の1つを有し、好ましくは、C1~C7-アルキルを表し、好ましくは、10~30、特に好ましくは、15~25の濃度で含む。-LC媒体は、式Q1および/またはQ2の1種類の化合物を追加的に含む。式中、RQは、式IIにおいてR22に示される意味の1つを有し、XQは、式ZにおいてXZに示される意味の1つを有し、YQはHまたはFであり、nおよびmは、それぞれ互いに独立に、0または1を表す。-LC媒体は、式Dx1および/またはDx2の1種類の化合物を追加的に含む。式中、RDは、式IIにおいてR22に示される意味の1つを有する。式Iの1種類以上の化合物に加え、特に、X22がF、Cl、CN、NCS、CF3またはOCF3を表す式IIの1種類以上の化合物を含むLC媒体が好ましい。式I、II、III、Z、N、E、Q1、Q2、Dx1およびDx2の化合物は無色で安定であり、互いに、または、他の液晶物質と容易に混和できる。本発明によるLC媒体の式I、II、III、Z、N、E、Q1、Q2、Dx1およびDx2の個々の成分および化合物は既知であるか、または、それらの調製方法が文献に記載されている標準的な方法に基づいているため、それらの調製方法を当業者は容易に先行技術より導くことができる。本発明によるLC媒体は、それ自身は従来の方法で調製され、例えば、1種類以上の上述の化合物を、上で定義される通りの1種類以上の重合性化合物と、および、任意成分として更なる液晶化合物および/または添加剤と混合することにより調製される。一般に、より少量で使用される成分の所望量を、主要構成成分を構成する成分に、有利には昇温して、溶解する。また、成分の溶液を、有機溶媒、例えばアセトン、クロロホルムまたはメタノールに混合し、完全に混合後、例えば蒸留により、溶媒を再び除去することも可能である。本発明は、更に、本発明によるLC媒体を調製するための方法にも関する。また、ブルー相を有するLCディスプレイ用の本発明によるLC媒体は、例えば、重合開始剤、禁止剤、安定剤または表面活性化物質などの当業者に既知で文献に記載されている更なる添加剤も含んでもよい。これらは重合性でも非重合性でもよい。従って、重合性添加剤は重合性成分に属することとなる。従って、非重合性添加剤は液晶成分に属することとなる。偏光板、電極基板および表面処理された電極層を備え、ブルー相を有する本発明によるLCディスプレイの構造は、先行技術、例えば、ドイツ国特許出願公開第10217273号公報、ドイツ国特許第10241301号明細書、ドイツ国特許第10253606号明細書、ドイツ国特許第10313979号明細書に記載される通りで、当業者に既知のこのタイプのディスプレイに関する従来構造に対応する。本発明によるLCディスプレイは、好ましくは、以下の構成要素を含む:-1枚または2枚の基板、-2枚の基板の一方のみに2つの電極を有するか、または、2枚の基板のそれぞれに1つの電極を有する電極配置、-1枚または2枚の偏光板、および-2枚の基板の間に配置される本発明によるLC媒体の層、ただし、スイッチが入っていない状態においてLC媒体が光学的等方相、好ましくは、ブルー相を有する温度においてディスプレイが動作される。LC媒体のブルー相への相転移は、通常、ブルー相より低温で存在するコレステリック相より出発して起きる。本発明によるLCディスプレイの動作温度即ち、ポリマー安定化後は、好ましくは、LC媒体がブルー相へ相転移即ち、通常、コレステリック相-ブルー相転移する温度より高く、特に好ましくは、この相転移温度より0.2~50°、非常に特に好ましくは、0.1~40°高い。更に、LCディスプレイの動作温度は、好ましくは、ブルー相から等方相へのLC媒体の相転移温度透明点としても知られているよりも低い。しかしながら、また、等方相において、即ち、透明点より上であってもディスプレイは動作できる。例えば、物理的特性を適合させるために、また、ブルー相を有する本発明によるLC媒体は、式IIおよびIIIの上述の化合物に加え、および、式Z、N、E、Q1、Q2、Dx1およびDx2の上述の化合物に加えて、または、代えて、更なる液晶化合物を含んでよい。そのような化合物は、当業者に既知である。それらのLC媒体における濃度は、好ましくは0~30、特に好ましくは0~20、非常に特に好ましくは5~15である。本発明によるLC媒体の液晶成分即ち、ポリマー安定化前は、好ましくは、全体の幅が2°C以上、好ましくは5°C以上、特に好ましくは10°C以上、非常に特に好ましくは20°C以上のブルー相の温度範囲、または、複数の逐次的なブルー相が生じる場合、全てのブルー相を合わせた温度範囲を有する。本発明によるLC媒体の液晶成分即ち、ポリマー安定化前は、少なくとも、好ましくは10°C~30°C、特に好ましくは10°C~40°C、非常に特に好ましくは0°C~50°Cの範囲におけるブルー相単一または複数の温度範囲を示す。上および下において少なくともは、ブルー相単一または複数が、それぞれの場合において示される下限値よりも下までも広がってよいこと、および/または、それぞれの場合において示される上限値よりも上までも広がってよいことを意味する。更に好ましい実施形態において、本発明によるLC媒体の液晶成分即ち、ポリマー安定化前は、少なくとも20°C~40°C、特に好ましくは少なくとも30°C~80°C、非常に特に好ましくは少なくとも30°C~90°Cの範囲におけるブルー相単一または複数の温度範囲を示す。更に、少なくとも-20°C~50°Cのブルー相単一または複数の温度範囲を有するLC媒体が好ましい。重合された成分を含む本発明によるLC媒体即ち、ポリマー安定化後は、好ましくは、少なくとも、30°C~70°C、好ましくは20°C~70°C、特に好ましくは0°C~80°C、非常に特に好ましくは-20°C~80°Cの範囲におけるブルー相単一または複数の温度範囲を示す。重合性成分を含む本発明によるLC媒体の相転移温度、特に、コレステリック相からブルー相への転移温度TCh,BPTN,BPとしても知られているは好ましくは重合性成分の重合によって上昇せず、および/または、透明点、および/または、ブルー相から等方相への転移温度TBP,Iは、好ましくは、重合性成分の重合によって低下しない。このことは、好ましくは、透明点および/またはTBP,Iがより低温にシフトしないように、および/または相転移温度TCh,BPが高温にシフトしないように、ブルー相単一または複数のポリマー安定化が行われること、即ち、ブルー相単一または複数が、好ましくは、少なくともより低温まで、特に好ましくは、より低温およびより高温の両者にまで広げられていることを意味する。PSAディスプレイにおいて、特には、PSA-VA、PSA-OCB、PSA-IPS、PSA-FFSまたはPSA-TNディスプレイにおいて使用するための特に好ましいLC媒体を下に記載する。本発明によるPSA-VA、PSA-OCB、PSA-IPS、PSA-FFSまたはPSA-TNディスプレイにおいて使用するための本発明によるLC媒体は、好ましくは、以下を含む:-5未満、特に好ましくは1未満、非常に特に好ましくは0.5未満の重合性成分、-95より多い、特に好ましくは99より多い液晶成分、-5質量未満、特に好ましくは1質量未満、非常に特に好ましくは0.5質量未満の重合性化合物、特には、上述の式Iまたはそれのサブ式の重合性化合物、-本発明による式Iまたはそのサブ式の1種類、2種類または3種類の重合性化合物、-本発明による式Iまたはそのサブ式の重合性化合物を排他的に含む重合性成分、-ネマチック液晶相を有するLC化合物またはLC混合物である液晶成分、-アキラルな化合物を排他的に含む重合性および/または液晶成分、-1個の重合性基一反応性を含有する1種類以上の重合性化合物および2個以上、好ましくは2個の重合性基二反応性または多反応性を含有する1種類以上の重合性化合物好ましくは、式Iまたはそれのサブ式の化合物より、および任意に、式M1~M29を含むリストより選択される上述のコモノマーより選択される。を含む重合性成分、-2個の重合性基二反応性を含有する本発明による重合性化合物好ましくは、式Iまたはそれのサブ式の化合物より、および任意に追加して、式M1~M29を含むリストからの上述のコモノマーより選択される。を排他的に含む重合性成分、-本発明による、特には、式Iまたはそれのサブ式およびコモノマーの重合性化合物を別とすれば、末端ビニルオキシ基-O-CH=CH2を含有する化合物を含まず、-好ましくは、本発明による重合性化合物より選択され、特には、式Iまたはそのサブ式の1~5種類、好ましくは、1種類、2種類または3種類の重合性化合物。PSA-VAディスプレイにおいて使用するために特に好ましいLC媒体を以下に示す。a式CYおよび/またはPYの1種類以上の化合物を含むLC媒体。式中、個々の基は以下の意味を有する:aは、1または2を表し、bは、0または1を表し、R1およびR2は、それぞれ互いに独立に、1~12個のC原子を有するアルキルただし加えて、1個または2個の隣接していないCH2基は、O原子が互いに直接連結しないようにして、-O-、-CH=CH-、-CO-、-OCO-または-COO-で置き換えられていてもよい。、好ましくは、1~6個のC原子を有するアルキルまたはアルコキシを表し、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CH-CH2O-または単結合、好ましくは、単結合を表し、L1~4は、それぞれ互いに独立に、F、Cl、OCF3、CF3、CH3、CH2F、CHF2を表す。好ましくは、基L1およびL2の両者がFを表すか、基L1およびL2の一方がFを表し、他方がClを表すか、または、基L3およびL4の両者がFを表すか、基L3およびL4の一方がFを表し、他方がClを表す。式CYの化合物は、好ましくは、以下のサブ式から成る群より選択される。式中、aは1または2を表し、alkylおよびalkylは、それぞれ互いに独立に、1~6個のC原子を有する直鎖状のアルキル基を表し、alkenylは2~6個のC原子を有する直鎖状のアルケニル基を表し、OはO原子または単結合を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。式PYの化合物は、好ましくは、以下のサブ式から成る群より選択される。式中、alkylおよびalkylは、それぞれ互いに独立に、1~6個のC原子を有する直鎖状のアルキル基を表し、alkenylは2~6個のC原子を有する直鎖状のアルケニル基を表し、OはO原子または単結合を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。b以下の式の1種類以上の化合物を追加的に含むLC媒体。式中、個々の基は、以下の意味を有する:R3およびR4は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zyは、-CH2CH2-、-CH=CH-、-CF2O-、-OCF2-、-CH2O-、-OCH2-、-CO-O-、-O-CO-、-C2F4-、-CF=CF-、-CH=CH-CH2O-または単結合、好ましくは、単結合を表す。式ZKの化合物は、好ましくは、以下のサブ式から成る群より選択される:式中、alkylおよびalkylは、それぞれ互いに独立に、1~6個のC原子を有する直鎖状のアルキル基を表し、alkenylは、2~6個のC原子を有する直鎖状のアルケニル基を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。c以下の式の1種類以上の化合物を追加的に含むLC媒体。式中、個々の基は、それぞれの出現において同一または異なって、以下の意味を有する:R5およびR6は、それぞれ互いに独立に、上でR1に示される意味の1つを有し、eは、1または2を表す。式DKの化合物は、好ましくは、以下のサブ式から成る群より選択される:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。d以下の式の1種類以上の化合物を追加的に含むLC媒体。fは、0または1を表し、R1およびR2は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-OCO-または-COO-で置き換えられていてもよく、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CH-CH2O-または単結合、好ましくは、単結合を表し、L1およびL2は、それぞれ互いに独立に、F、Cl、OCF3、CF3、CH3、CH2F、CHF2を表す。好ましくは、両方の基L1およびL2がFを表すか、基L1およびL2の一方がFを表し、他方がClを表す。式LYの化合物は、好ましくは、以下のサブ式から成る群より選択される。式中、R1は上述の意味を有し、alkylは1~6個のC原子を有する直鎖状のアルキル基を表し、OはO原子または単結合を表し、vは1~6の整数を表す。R1は、好ましくは、1~6個のC原子を有する直鎖状のアルキル、または、2~6個のC原子を有する直鎖状のアルケニル、特に、CH3、C2H5、n-C3H7、n-C4H9、n-C5H11、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。e以下の式から成る群より選択される1種類以上の化合物を追加的に含むLC媒体。式中、alkylはC1~6-アルキルを表し、LxはHまたはFを表し、Xは、F、Cl、OCF3、OCHF2またはOCH=CF2を表す。XがFを表す式G1の化合物が特に好ましい。f以下の式から成る群より選択される1種類以上の化合物を追加的に含むLC媒体。式中、R5はR1に上で示される意味の1つを有し、alkylはC1~6-アルキルを表し、dは0または1を表し、zおよびmは、それぞれ互いに独立に、1~6の整数を表す。これらの化合物におけるR5は、特に好ましくは、C1~6-アルキルまたは-アルコキシまたはC2~6-アルケニルであり、dは、好ましくは、1である。本発明によるLC媒体は、好ましくは、上述の式の1種類以上の化合物を5質量以上の量で含む。g以下の式から成る群より選択される1種類以上のビフェニル化合物を追加的に含むLC媒体。式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。LC混合物における式B1~B3のビフェニル類の割合は、好ましくは、少なくとも3質量、特には、5質量以上である。式B2の化合物が特に好ましい。式B1~B3の化合物は、好ましくは、以下のサブ式から成る群より選択される。式中、alkylは、1~6個のC原子を有するアルキル基を表す。本発明による媒体は、特に好ましくは、式B1aおよび/またはB2cの1種類以上の化合物を含む。h以下の1種類以上のターフェニル化合物を追加的に含むLC媒体。R5およびR6は、それぞれ互いに独立に、R1について上に示される意味の1つを有し、および式中、L5はFまたはCl、好ましくは、Fを表し、L6は、F、Cl、OCF3、CF3、CH3、CH2FまたはCHF2、好ましくは、Fを表す。式Tの化合物は、好ましくは、以下のサブ式から成る群より選択される。式中、Rは1~7個のC原子を有する直鎖状のアルキルまたはアルコキシ基を表し、Rは2~7個のC原子を有する直鎖状のアルケニル基を表し、Oは酸素原子または単結合を表し、mは1~6の整数を表す。Rは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。Rは、好ましくは、メチル、エチル、プロピル、ブチル、ペンチル、ヘキシル、メトキシ、エトキシ、プロポキシ、ブトキシまたはペントキシを表す。本発明によるLC媒体は、好ましくは、式Tおよびそれの好ましいサブ式のターフェニル類を、0.5~30質量、特には、1~20質量の量で含む。式T1、T2、T3およびT21の化合物が特に好ましい。これらの化合物において、Rは、好ましくは、アルキル、更には、アルコキシを表し、それぞれは、1~5個のC原子を有する。本発明による混合物において、混合物のΔn値が0.1以上である場合、ターフェニル類は、好ましく使用される。好ましい混合物は、2~20質量の式Tの1種類以上のターフェニル化合物好ましくは、化合物T1~T22の群より選択される。を含む。i以下の式から成る群より選択される1種類以上の化合物を追加的に含むLC媒体。式中、R1およびR2は上で示される意味を有し、好ましくは、それぞれ互いに独立に、1~6個のC原子を有する直鎖状のアルキルまたは2~6個のC原子を有する直鎖状のアルケニルを表す。好ましい媒体は、式O1、O3およびO4より選択される1種類以上の化合物を含む。k以下の式の1種類以上の化合物を追加的に含むLC媒体。式中、R9は、H、CH3、C2H5またはn-C3H7を表し、Fは任意のフッ素置換基を表し、qは、1、2または3を表し、R7はR1に示される意味の1つを有する。LC媒体は、式FIおよびその好ましいサブ式の化合物を、好ましくは3質量より多く、特には5質量以上、非常に特に好ましくは5~30質量の量において含む。式FIの特に好ましい化合物は、以下のサブ式から成る群より選択される:式中、R7は、好ましくは、直鎖状のアルキルを表し、R9は、CH3、C2H5またはn-C3H7を表す。式FI1、FI2およびFI3の化合物が特に好ましい。m以下の式から成る群より選択される1種類以上の化合物を追加的に含むLC媒体。式中、R8はR1に示される意味を有し、alkylは1~6個のC原子を有する直鎖状のアルキル基を表す。n例えば、以下の式から成る群より選択される化合物などのテトラヒドロナフチルまたはナフチル単位を含有する1種類以上化合物を追加的に含むLC媒体。式中、R10およびR11は、それぞれ互いに独立に、R1に示される意味の1つを有し、好ましくは、1~6個のC原子を有する直鎖状のアルキルまたはアルコキシまたは2~6個のC原子を有する直鎖状のアルケニルを表し、Z1およびZ2は、それぞれ互いに独立に、-C2H4-、-CH=CH-、-CH24-、-CH23O-、-OCH23-、-CH=CH-CH2CH2-、-CH2CH2CH=CH-、-CH2O-、-OCH2-、-CO-O-、-O-CO-、-C2F4-、-CF=CF-、-CF=CH-、-CH=CF-、-CH2-または単結合を表す。o以下の式の1種類以上のジフルオロジベンゾクロマン類および/またはクロマン類を追加的に含むLC媒体。式中、R11およびR12は、それぞれ互いに独立に、上で示される意味を有し、cは0または1を表す。LC媒体は、式BCおよび/またはCR、並びにそれらの好ましいサブ式の化合物を、好ましくは、3~20質量の量、特に3~15質量の量においてである。式BCおよびCRの特に好ましい化合物は、以下のサブ式から成る群より選択される。式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。1種類、2種類または3種類の式BC2の化合物を含む混合物が、非常に特に好ましい。p以下の式の1種類以上のフッ素化されたフェナントレン類および/またはジベンゾフラン類を追加的に含むLC媒体。式中、R11およびR12は、それぞれ互いに独立に、上で示される意味を有し、bは0または1を表し、LはFを表し、rは1、2または3を表す。式PHおよびBFの特に好ましい化合物は、以下のサブ式から成る群より選択される。式中、RおよびR’は、それぞれ互いに独立に、1~7個のC原子を有する直鎖状のアルキルまたはアルコキシ基を表す。q1~8種類、好ましくは1~5種類の式CY1、CY2、PY1および/またはPY2の化合物を含むLC媒体。これらの化合物の混合物全体における割合は、好ましくは、5~60、特に好ましくは、10~35である。これらの個々の化合物の含有量は、好ましくは、それぞれの場合で、2~20である。r1~8種類、好ましくは1~5種類の式CY9、CY10、PY9および/またはPY10の化合物を含むLC媒体。これらの化合物の混合物全体における割合は、好ましくは、5~60、特に好ましくは、10~35である。これらの個々の化合物の含有量は、好ましくは、それぞれの場合で、2~20である。s1~10種類、好ましくは、1~8種類の式ZKの化合物、特には、式ZK1、ZK2および/またはZK6の化合物を含むLC媒体。これらの化合物の混合物全体における割合は、好ましくは、3~45、特に好ましくは、5~25である。これらの個々の化合物の含有量は、好ましくは、それぞれの場合で、2~20である。t混合物全体における式CY、PYおよびZKの化合物の割合が70より高く、好ましくは、80より高いLC媒体。uプレチルト角が、好ましくは、86°以下であるPSA-VAディスプレイ。PSA-OCB、PSA-TN、PSA-IPSまたはPSA-FFSディスプレイにおいて使用するために特に好ましいLC媒体を下に示す。a以下の式から成る群より選択される1種類以上の化合物を含むLC媒体。式中、R0は、それぞれの出現において同一または異なって、それぞれ9個までのC原子を有するn-アルキル、アルコキシ、オキサアルキル、フルオロアルキルまたはアルケニルを表し、X0は、F、Cl、または、それぞれの場合でハロゲン化されており、それぞれ6個までのC原子を有するアルキル、アルケニル、アルケニルオキシまたはアルコキシを表し、Z0は、-CF2O-または単結合を表し、Y1~6は、それぞれ互いに独立に、HまたはFを表す。X0は、好ましくは、F、Cl、CF3、CHF2、OCF3、OCHF2、OCFHCF3、OCFHCHF2、OCFHCH2F、OCF2CH3、OCF2CHF2、OCF2CH2F、OCF2CF2CHF2、OCF2CF2CH2F、OCFHCF2CF3、OCFHCF2CHF2、OCF2CF2CF3、OCF2CF2CClF2、OCClFCF2CF3またはCH=CF2、特に好ましくは、FまたはOCF3である。式AAの化合物は、好ましくは、以下のサブ式から成る群より選択される。式中、R0およびX0は上で示される意味を有し、X0は、好ましくは、Fを表す。式AA2およびAA6の化合物が特に好ましい。式BBの化合物は、好ましくは、以下のサブ式から成る群より選択される。式中、R0およびX0は上で示される意味を有し、X0は、好ましくは、Fを表す。式BB1、BB2およびBB5の化合物が特に好ましい。式CCの化合物は、好ましくは、以下のサブ式より選択される。式中、R0は、それぞれの出現において同一または異なって、上で示される意味を有し、好ましくは、1~6個のC原子を有するアルキルを表す。上述の好ましい実施形態a~yの化合物を上記の重合された化合物と組み合わせることにより、本発明によるLC媒体において常に高い透明点および高いHR値と同時に低い閾電圧、低い回転粘度および非常に良好な低温安定性が生じ、PSAディスプレイにおいて特に低いプレチルト角を迅速に確立できる。特に、先行技術からの媒体と比較し、PSAディスプレイにおいて、LC媒体は著しく短縮された応答時間、また、特に、短縮された中間階調応答時間を示す。液晶混合物は、好ましくは、少なくとも80K、特に好ましくは、少なくとも100Kのネマチック相範囲、および、20°Cにおいて、250mPas以下、好ましくは、200mPas以下の回転粘度を有する。PSA-VAタイプのディスプレイにおいて使用するための本発明によるLC媒体は、20°Cおよび1kHzにおいて、好ましくは、約-0.5~-10、特には、約-2.5~-7.5の負の誘電異方性Δεを有する。本発明によるVAタイプのディスプレイにおいては、スイッチが切れている状態で、LC媒体層における分子は電極表面に垂直に配向しているホメオトロピック的か、または、チルトホメオトロピック配向を有している。電極に電圧を印加すると、電極表面に平行な分子長軸を有するLC分子の再配向が起きる。本発明によるOCBタイプのディスプレイにおいては、LC媒体層における分子はベンド配向を有する。電圧を印加すると、電極表面に垂直な分子長軸を有するLC分子の再配向が起きる。PSA-OCBタイプのディスプレイにおいて使用するための本発明によるLC媒体は、20°Cおよび1kHzにおいて、好ましくは、約4~17の正の誘電異方性Δεを有する。VAタイプのディスプレイにおいて使用するための本発明によるLC媒体における複屈折率Δnは、好ましくは、0.16未満、特に好ましくは、0.06および0.14の間、特には、0.07および0.12の間である。OCBタイプのディスプレイにおいて使用するための本発明によるLC媒体における複屈折率Δnは、好ましくは、0.14および0.22の間、特には、0.16および0.22の間である。PSA-TN、PSA-IPSまたはPSA-FFSタイプのディスプレイにおいて使用するための本発明によるLC媒体における複屈折率Δnは、好ましくは、0.007および0.15の間、特には、0.08および0.13の間である。これらの媒体の誘電異方性は、好ましくは、2および17の間、特には、3および15の間である。また、本発明によるLC媒体は、例えば、重合開始剤、禁止剤、安定剤、表面活性化物質またはキラルドーパントなどの当業者に既知で文献に記載されている更なる添加剤を含んでもよい。これらは重合性でも非重合性でもよい。従って、重合性添加剤は重合性成分に属することとなる。従って、非重合性添加剤は液晶成分に属することとなる。LC媒体は、例えば、1種類以上のキラルドーパント、好ましくは下の表Bからの化合物から成る群より選択されるものを含有することができる。更に、例えば、0~15質量の多色性色素を、更に、導電性を向上するために、ナノ粒子、導電性塩、好ましくは、エチルジメチルドデシルアンモニウム4-ヘキソキシベンゾエート、テトラブチルアンモニウムテトラフェニルボレートまたはクラウンエーテル類の錯塩例えば、Hallerら、Mol.Cryst.Liq.Cryst.24巻、249~258頁1973年参照を、または、ネマチック相の誘電異方性、粘度および/または配向を改変するための物質を加えることができる。このタイプの物質は、例えば、独国特許出願公開第2209127号公報、独国特許出願公開第2240864号公報、独国特許出願公開第2321632号公報、独国特許出願公開第2338281号公報、独国特許出願公開第2450088号公報、独国特許出願公開第2637430号公報および独国特許出願公開第2853728号公報に記載されている。本発明によるLC媒体の好ましい実施形態a~zの個々の成分は既知であるか、または、それらの調製方法が文献に記載されている標準的な方法に基づいているため、それらの調製方法を当業者が容易に先行技術より導くことができる。式CYの対応する化合物は、例えば、欧州特許出願公開第0364538号公報に記載されている。式ZKの対応する化合物は、例えば、独国特許出願公開第2636684号公報および独国特許出願公開第3321373号公報に記載されている。本発明に従って使用できるLC媒体は、それ自身は従来の様式で調製され、例えば、1種類以上の上述の化合物を、上で定義される通りの1種類以上の重合性化合物と、および、任意成分として更なる液晶化合物および/または添加剤と混合することにより調製される。一般に、より少量で使用される成分の所望量を、主要構成成分を構成する成分に、有利には昇温して、溶解する。また、成分の溶液を、有機溶媒、例えばアセトン、クロロホルムまたはメタノールに混合し、完全に混合後、例えば蒸留により、溶媒を再び除去することも可能である。本発明は、更に、本発明によるLC媒体を調製するための方法にも関する。また、本発明によるLC媒体が、例えば、H、N、O、Cl、Fが対応する同位体に置き換えられた化合物も含んでよいことは、当業者に言うまでもない。本発明によるPSAディスプレイの構造は、冒頭で引用した先行技術に記載される通りのPSAディスプレイに対する通常の構成に対応している。突起のない構成、特に加えて、カラーフィルター側の電極が構造化されておらず、TFT側の電極のみがスロットを有するものが好ましい。PSA-VAディスプレイ用に特に適切で好ましい電極構造は、例えば、米国特許出願公開第2006/0066793号公報に記載されている。以下の例は、本発明を限定することなく説明する。しかしながら、それらは、当業者に対して、好ましく使用される化合物、それらのそれぞれの濃度およびそれらの互いの組み合わせの好ましい混合の考え方を示す。加えて、例は、どのような特性および特性の組み合わせが可能であるかを例示する。以下の略称を使用する:n、m、z:それぞれの場合において互いに独立に、1、2、3、4、5または6本発明の好ましい実施形態において、本発明によるLC媒体は、表Aからの化合物から成る群より選択される1種類以上の化合物を含む。表Bに、本発明によるLC媒体に添加できる可能なキラルドーパントを示す。LC媒体は、好ましくは0~10質量、特には0.01~5質量、特に好ましくは0.1~3質量のドーパントを含む。LC媒体は、好ましくは、表Bからの化合物から成る群より選択される1種類以上のドーパントを含む。表Cに、本発明によるLC媒体に添加できる可能な安定剤を示すnは、ここで、1~12の整数、好ましくは、1、2、3、4、5、6、7または8を表し、末端メチル基は示されていない。LC媒体は、好ましくは0~10質量、特には1ppm~5質量、特に好ましくは1ppm~1質量の安定剤を含む。LC媒体は、好ましくは、表Cからの化合物から成る群より選択される1種類以上の安定剤を含む。表Dに、本発明によるLC媒体において、好ましくは、反応性メソゲン化合物として使用できる化合物を例示する。本発明の好ましい実施形態において、メソゲン媒体は、表Dからの化合物群より選択される1種類以上の化合物を含む。加えて、以下の略称および記号を使用する:V020°Cにおける容量閾電圧[V]、ne20°Cおよび589nmにおける異常光屈折率、n020°Cおよび589nmにおける常光屈折率、Δn20°Cおよび589nmにおける光学異方性、ε⊥20°Cおよび1kHzにおけるダイレクターに垂直な誘電率、ε∥20°Cおよび1kHzにおけるダイレクターに平行な誘電率、Δε20°Cおよび1kHzにおける誘電異方性、cl.p.、TN,I透明点[°C]、γ120°Cにおける回転粘度[mPas]、K120°Cにおけるスプレイsplay変形に対する弾性定数[pN]K220°Cにおけるツイストtwist変形に対する弾性定数[pN]、K320°Cにおけるベンドbend変形に対する弾性定数[pN]。他に明記しない限り、本出願において全ての濃度は質量パーセントで示されており、対応する混合物全体全ての固体または液晶成分を含み、溶媒を含まない。に関する。他に明記しない限り、例えば、融点TC,N、スメクチックSからネマチックN相への転移TS,Nおよび透明点TN,Iなどの本出願において示される全ての温度の値は摂氏度°Cで示される。M.p.は融点を表し、cl.p.は透明点である。更に、Tgはガラス状態、Cは結晶状態、Nはネマチック相、Sはスメクチック相、および、Iは等方相である。これらの記号の間のデータは転移温度を表す。全ての物理的特性はメルク液晶、液晶の物理的特性1997年11月、ドイツ国メルク社に従って決定されるか決定されたものであり、それぞれの場合で他に明示しない限り、20°Cの温度が適用され、Δnは589nmで決定され、Δεは1kHzで決定される。本発明において、用語閾電圧は、他に明示しない限り、フレデリックス閾値としても既知の容量閾値V0に関する。例において、一般的に通常であるが、10相対コントラストに対する光学的閾値V10も示される場合がある。容量閾電圧を測定するために使用されるディスプレイは20μmの間隔で離れている2枚の平坦で平行なガラス製外板を有し、それぞれの外板は内側に電極層および最表面にラビングされていないポリイミド配向層を有する。この配向層は液晶分子のホメオトロピックエッジ配向をもたらす。チルト角を測定するために使用されるディスプレイまたはテストセルは4μmの間隔で離れている2枚の平坦で平行なガラス製外板を有し、それぞれの外板は内側に電極層および最表面にポリイミド配向層を有する。ここで、2つのポリイミド層は互いに逆平行にラビングされており、液晶分子のホメオトロピックエッジ配向に効果を有する。重合性化合物は、同時に電圧をディスプレイに印加通常、10V~30Vの交流、1kHzしながら、所定時間、規定された強度のUVA光通常、365nm照射により、ディスプレイまたはテストセル内で重合する。例においては、他に示さない限り、50mW/cm2の水銀蒸気ランプを使用し、365nm帯域通過フィルターが装着された標準的なUVメーターUshioUNIメーターモデルを使用して強度を測定する。チルト角は、結晶回転実験Autronic-MelchersTBA-105によって決定される。ここで、低い値即ち、角度90°から大きく外れているが大きなチルトに対応する。VHR値は次の通り測定する:0.3の重合性モノマー化合物をLCホスト混合物に添加し、生じる混合物をTN-VHRテストセル90°でラビング、TNポリイミド配向層、層厚dは約6μmに導入する。2時間のUV曝露日照試験の前後において、100°Cで5分後に、1V、60Hz、64μ秒パルスにてHR値を決定する測定装置:Autronic-MelchersVHRM-105。LTSlow-temperaturestabilityとも呼ばれる低温安定性、即ち、低温において個々の成分が自発的に結晶化することに対するLC混合物の安定性を検討するために、1gのLC/RM混合物を含有するボトルを-10°Cにおける貯蔵室に配置し、混合物が結晶化していないか、混合物を定期的に確認する。所謂HTPhelicaltwistingpower、らせんツイスト能は、LC媒体中における光学活性またはキラル物質のらせんツイストする能力μmを表す。他に示さない限り、20°Cの温度において、商業的に入手可能なネマチックLCホスト混合物MLD-6260メルク社中においてHTPを測定する。<例1>化合物1:5-{4-[4-{[4-5-アクリロイルオキシペンタ-1-イニルフェニル]ジフルオロメトキシ}-3-メチルフェノキシジフルオロメチル]フェニル}ペンタ-4-イニルアクリレート1.1.1,4-ビス-[4-ブロモフェニルジフルオロメトキシ]-2-メチルベンゼン最初に、102g0.24molの2-4-ブロモフェニル-5,6-ジヒドロ-4H-1,3-ジチイン-1-イリウムトリフレートを500mlのジクロロメタン中に-70°Cにおいて導入し、38ml0.27molのトリエチルアミンを加え、100mlのジクロロメタン中の9.0g72.5mmolの2-メチルヒドロキノンの溶液を加える。30分後、117ml0.73molのトリエチルアミントリスヒドロフルオリドを加え、続いて、100mlのジクロロメタン中の37ml0.72molの臭素の溶液を滴下により流入させる。続いて、混合物を1時間撹拌し、冷却を取り外し、バッチを5°Cまで解凍させて、1lの10パーセント水酸化ナトリウム溶液に加える。水相を分離および除去し、ジクロロメタンで3回抽出する。合わせた有機相を水洗し、硫酸ナトリウム上で乾燥し、溶媒を真空中で除去する。残渣をシリカゲルに通してヘプタン/トルエン4:1で濾過して、粗生成物をエタノールより再結晶し、1,4-ビス-[4-ブロモフェニルジフルオロメトキシ]-2-メチルベンゼンを、無色の固体として得る。1.2.5-{4-[4-{ジフルオロ-[4-5-ヒドロキシペンタ-1-イニルフェニル]メトキシ}-3-メチルフェノキシジフルオロメチル]フェニル}ペンタ-4-イン-1-オール最初に、29.5g55.2mmolの1,4-ビス-[4-ブロモフェニルジフルオロメトキシ]-2-メチルベンゼンを400mlのDMFに導入し、30mlのトリエチルアミン、1g5.2mmolのヨウ化銅Iおよび4.0g5.7mmolの塩化ビストリフェニルホスフィンパラジウムIIを加え、混合物を60°Cまで温め、100mlのDMF中の17.0g0.2molの1-ペンチノールの溶液を加える。バッチを放置して75°Cにおいて一晩撹拌し、MTBエーテルを加え、混合物を2回水洗する。水相をMTBエーテルで抽出し、合わせた有機相を飽和塩化ナトリウム溶液で洗浄し、硫酸ナトリウム上で乾燥する。溶媒を真空中で除去し、残渣をヘプタン/トルエン1:1より再結晶して、5-{4-[4-{ジフルオロ-[4-5-ヒドロキシペンタ-1-イニルフェニル]メトキシ}-3-メチルフェノキシジフルオロメチル]フェニル}ペンタ-4-イン-1-オールを、無色の固体として得る。1.3.5-{4-[4-{[4-5-アクリロイルオキシペンタ-1-イニルフェニル]ジフルオロメトキシ}-3-メチルフェノキシジフルオロメチル]フェニル}ペンタ-4-イニルアクリレート最初に、2.20g4.07mmolの5-{4-[4-{ジフルオロ-[4-5-ヒドロキシペンタ-1-イニルフェニル]メトキシ}-3-メチルフェノキシジフルオロメチル]フェニル}ペンタ-4-イン-1-オールを70mlのジクロロメタン中に導入し、2.5ml18mmolのトリエチルアミン、および続いて、10mlのジクロロメタン中の1.2ml15mmolのアクリロイルクロリドを氷冷しながら加える。冷却を取り外し、バッチを放置して室温で2時間撹拌する。溶媒を真空中で除去し、残渣をシリカゲル上においてヘプテン/MTBエーテル3:2でクロマトグラフにかけ、5-{4-[4-{[4-5-アクリロイルオキシペンタ-1-イニルフェニル]ジフルオロメトキシ}-3-メチルフェノキシジフルオロメチル]フェニル}ペンタ-4-イニルアクリレートを、融点51°Cの無色の固体として得る。相挙動Tg-50C51I。<例2>化合物2:5-{4-[4-{[4-5-メタクリロイルオキシペンチルフェニル]ジフルオロメトキシ}-3-メチルフェノキシジフルオロメチル]フェニル}ペンチルメタクリレート2.1.5-{4-[4-{ジフルオロ-[4-5-ヒドロキシペンチルフェニル]メトキシ}-2-メチル-フェノキシジフルオロメチル]フェニル}ペンタン-1-オール5-{4-[4-{ジフルオロ-[4-5-ヒドロキシペンタ-1-イニルフェニル]メトキシ}-3-メチル-フェノキシジフルオロメチル]フェニル}ペンタ-4-イン-1-オールを、パラジウム/活性炭触媒上でTHF中において完全に水素化する。触媒を濾別し、濾液を真空中で蒸発させて、5-{4-[4-{ジフルオロ-[4-5-ヒドロキシペンチルフェニル]メトキシ}-2-メチルフェノキシジフルオロメチル]フェニル}ペンタン-1-オールそれは、更なる反応のためには十分な純度である。を得る。2.2.5-{4-[4-{[4-5-メタクリロイルオキシペンチルフェニル]ジフルオロメトキシ}-3-メチルフェノキシジフルオロメチル]フェニル}ペンチルメタクリレート1.3.において記載されるものと類似の合成により、5-{4-[4-{ジフルオロ-[4-5-ヒドロキシペンチルフェニル]メトキシ}-2-メチルフェノキシジフルオロメチル]フェニル}ペンタン-1-オールおよびメタクリロイルクロリドより出発して、5-{4-[4-{[4-5-メタクリロイルオキシペンチルフェニル]ジフルオロメトキシ}-3-メチルフェノキシジフルオロメチル]フェニル}ペンチルメタクリレートを、26°Cの融点の無色の固体として得る。相挙動Tg-56C26N-11I。<例3~25>本発明による以下の化合物を、例1および2に類似して調製する。<使用例>以下のモノマーを使用する。以下の添加剤を使用する。以下のベース混合物ホストH1を使用する。本発明による重合性LC混合物M1例5からの本発明によるモノマー5を含む。および比較混合物C1~C3先行技術からのモノマーRM257を含む。を、ベース混合物H1より、上述のモノマーおよび添加剤を混合して調製する。混合物の組成を表1に示す。重合前に下に記載する通り、混合物の特性を解析する。次いで、ブルー相において一度照射180秒して反応性成分を重合し、結果として得られる媒体の特性を再解析する。<重合に関する記載>サンプルを重合する前に、約10ミクロンの厚みおよび2×2.5cmの面積を有するテストセルにおいて媒体の相特性を決定する。毛細管現象によって75°Cの温度で充填を行う。加熱ステージを備える偏光顕微鏡下において1°C/分の温度変化で測定を行う。約3.0mW/cm2の有効出力を有するUVランプDymax社、Bluewave200、365nm干渉フィルターで、180秒間の照射によって媒体の重合を行う。重合は、電気光学的テストセル内において直接行う。最初に、媒体がブルー相IBP-I内にある温度において重合を行う。複数の段階的工程において重合を行い、これにより徐々に重合が完了する結果となる。一般に、重合中にブルー相の温度範囲は変化する。従って、それぞれの段階的工程間において、媒体が引き続きブルー相内にあるように温度を適合させる。実際には、このことは、それぞれ約5秒以上の照射操作後に偏光顕微鏡下においてサンプルを観察することによって行うことができる。サンプルがより暗くなる場合、このことは、等方相への転移を示す。それに応じて、次の段階的工程のための温度を下げる。示される照射強度において最大の安定化の結果となる全照射時間は、典型的には180秒である。最適化された照射/温度プログラムに従って、更なる重合を行うことができる。あるいは、重合前に特に広いブルー相が既に存在している場合、1回の照射工程において重合を行うこともできる。<電気光学的特性の解析>上記の重合およびブルー相の安定化後、ブルー相の相幅を決定する。引き続き、この範囲内、および、必要であればこの範囲外の種々の温度において、電気光学的特性の解析を行う。使用されるテストセルには、片側においてセル表面上に交差指電極が取り付けられている。セル間隙、電極間距離および電極幅は、典型的には、それぞれ10ミクロンである。下では、この均一な寸法を間隙幅で呼称する。電極で覆われている面積は約0.4cm2である。テストセルは配向層を有していない。電気光学的特性を解析するために、交差偏光フィルターの間にセルを配置する。ここで、電極の長軸方向は、偏光フィルターの軸に対して45°の角度をとる。セル面に対して直角にてDMS301Autronic-Melchers社を使用して、または、偏光顕微鏡上の高感度カメラを用いて測定を行う。電圧を印加していない状態において、既述の配置は本質的に暗画像を与える0透過と定義。テストセルにおいて最初に特性動作電圧、次いで応答時間を測定する。下記の通り、動作電圧は、交流信号周波数100Hzおよび可変な振幅を有する矩形電圧の形式でセル電極に印加される。動作電圧を増加しながら、透過率を測定する。透過率の最大値の到達をもって、動作電圧の特性量V100と定義する。同様に、最大透過率の10において、特性電圧V10を定義する。これらの値は、ブルー相の範囲における種々の温度において測定される。ブルー相の温度範囲の上限および下限において、比較的高い特性動作電圧V100が観測される。最小動作電圧の領域においては、温度と共に、V100が一般に緩やかにのみ増加する。この温度範囲はT1およびT2によって限定され、使用可能な平坦温度範囲flattemperaturerange:FRと呼ばれる。この平坦範囲FRの幅はT2-T1であり、平坦範囲幅widthoftheflatrange:WFRとして知られている。T1およびT2の正確な値は、V100/温度図において、平坦曲線部分FRと、隣接する急峻曲線部分とにおける接線の交点によって決定される。測定の第2段階において、スイッチのオンおよびオフの際の応答時間τon、τoffを決定する。応答時間τonは、選択された温度においてV100のレベルにおける電圧を印加後に90強度を達成する時間によって定義される。応答時間τoffは、電圧を0Vに低下後にV100における最大強度より出発して90減少するまでの時間によって定義される。また、ブルー相の領域における種々の温度においても、応答時間を決定する。更なる特性解析として、FR内の温度において、0VおよびV100の間で動作電圧を連続的に増加および減少する際の透過率を測定する。2つの曲線の相違はヒステリシスとして既知である。0.5V100における透過率の相違および50透過における電圧の相違は、例えば、特性ヒステリシス値であり、それぞれ、ΔT50およびΔV50として知られている。更に、最初にスイッチを入れる際および引き続いてスイッチを切る際のコントラストは、それぞれの最大および最小透過率の比として区別される。結果を表2にまとめる。本発明によるモノマー5を使用して調製されるポリマー安定化媒体M1は、ポリマー安定化媒体C1およびC2と比較して、ヒステリシスV50の低減、および、ポリマー安定化媒体C1~C3先行技術からのモノマーRM257を使用して調製される。と比較して、スイッチonのときの幾分低いコントラストおよびスイッチoffのときのコントラストの著しい増加を示す。特に、本発明による媒体M1におけるスイッチonのコントラストおよびスイッチoffのコントラストは互いに近く、それは、ブルー相の非常に良好な安定化を意味する。混合物C2に類似しているが、より少ないキラルドーパントを含む混合物C3の場合、スイッチonおよびoffのコントラストは、同様に非常に似ている。M1、C1およびC2と比較して、より低いコントラストは、従って、C3の場合に可視ブルー相が存在すると言う事実による。これより、特に、高濃度のキラルドーパントを有する媒体の場合、本発明によるモノマーはブルー相の安定化に特に適していることが明らかである。"